(57)【要約】  【課題】  脱水工程中に強シェアを受ける脱水機にもフロックが破壊せず脱水効率が低下せず、またケーキ含水率が低下する処方を提供する。  【解決手段】  アクリルアミドを主体とする構成単位からなる非イオン性水溶性高分子を添加、混合した後、カチオン性及び／または両性高分子凝集剤を添加、混合した後、脱水機により脱水する場合、前記非イオン性水溶性高分子、カチオン性高分子凝集剤あるいは両性高分子凝集剤を溶解した水溶液の製紙スラッジ添加時粘度が１００〜２０００ｍＰａ・ｓ（２５℃、Ｂ型粘度計により測定）である溶解液を使用することによって達成できる。 【選択図】    なし【特許請求の範囲】
【請求項１】
製紙スラッジに対し、アクリルアミドを主体とする構成単位からなる非イオン性水溶性高分子を添加、混合した後、カチオン性及び／または両性高分子凝集剤を添加、混合した後、脱水機により脱水する場合、前記非イオン性水溶性高分子、カチオン性高分子凝集剤あるいは両性高分子凝集剤を溶解した水溶液の製紙スラッジ添加時粘度が１００〜２０００ｍＰａ・ｓ（２５℃、Ｂ型粘度計により測定）であることを特徴とする製紙スラッジを脱水する方法。
【請求項２】
前記非イオン性水溶性高分子の製品形態が粉末あるいは油中水型エマルジョンであることを特徴とする請求項１に記載の製紙スラッジを脱水する方法。
【請求項３】
前記非イオン性水溶性高分子の製品形態が塩水溶液中デイスパージョンであることを特徴とする請求項１に記載の製紙スラッジを脱水する方法。
【請求項４】
カチオン性及び／または両性高分子凝集剤中のカチオン性基、アニオン性基及び非イオン性基を有する繰り返し単位のモル％をそれぞれａ、ｂ、ｃとするとき、１０≦ａ≦６０、０≦ｂ≦３０、１０≦ｃ≦９０、ただしａ＋ｂ＋ｃ＝１００であることを特徴とする請求項１あるいは２に記載の製紙スラッジを脱水する方法。
【請求項５】
脱水機がスクリュープレスであることを特徴とする請求項１〜３のいずれかに記載の製紙スラッジを脱水する方法。
【発明の詳細な説明】
【技術分野】
【０００１】
本発明は製紙スラッジの脱水方法に関するものであり、詳しくは
製紙スラッジに対し、製紙スラッジに対し、アクリルアミドを主体とする構成単位からなる非イオン性水溶性高分子を添加、混合した後、カチオン性及び／または両性高分子凝集剤を添加、混合した後、脱水機により脱水する場合、前記非イオン性水溶性高分子、カチオン性高分子凝集剤あるいは両性高分子凝集剤を溶解した水溶液の製紙スラッジ添加時粘度が２５℃、Ｂ型粘度計により測定した場合、１００〜２０００ｍＰａ・ｓであることを特徴とする製紙スラッジを脱水する方法に関する。
【背景技術】
【０００２】
汚泥を脱水する場合、従来、カチオン性凝集剤が使用されていたが、難脱水性汚泥の場合は、無機凝集剤を添加した後、カチオン性有機高分子凝集剤を併用する処方（特許文献１）あるいは同様な処方で両性有機高分子凝集剤併用（特許文献２）、無機凝集剤、アニオン性凝集剤およびカチオン性凝集剤の三種を併用する処方（特許文献３）、また、非イオン性ポリビニルアルコ−ルとカチオン性及び／または両性凝集剤を併用する処方などが開示されている。しかし、汚泥の変動に対して十分対応でき、安定的処理が可能で、脱水ケ−キの含水率が十分低下し、脱水後の工程を効率よく行えるかなど考慮した場合、まだまだ完全な処方というのは、提案されていないのが現状である。また塩水溶液中でイオン性高分子分散剤を共存下させる分散重合法により製造した高分子分散液からなる非イオン性水溶性高分子を添加、混合した後、カチオン性及び／または両性高分子凝集剤添加する方法が開示されている（特許文献４）。しかしこの方法は、塩水溶液中で分散重合したため高分子が特殊な構造を有するため水溶液粘度が低い。そのためスラッジへの高分子の分散が良いためフロックが早く生成するかわりに、フロックが先に壊れてしまうという問題がある。特にスクリュープレスなどの脱水機を使用する場合、スラッジが「煉られる」ためフロックの壊れが激しい。
【特許文献１】特開平７−２１４１００号公報
【特許文献２】特開平４−３２２８００号公報
【特許文献３】特開平８−５２４７７号公報
【特許文献４】特開２００１−２８６８９９号公報
【発明の開示】
【発明が解決しようとする課題】
【０００３】
本発明の目的は、スクリュープレスなどのような製紙スラッジが「煉られ」、フロックに強いシェアのかかる状態が発現する脱水機に対しても効率よく脱水処理が行え、かつ脱水ケ−キの含水率が従来の処方よりも低下させることができる製紙スラッジの脱水方法を提供することである。
【課題を解決するための手段】
【０００４】
本発明者は上記課題を解決するため、詳細な検討を行った結果、以下に述べるような発明に達した。すなわち本発明の請求項１の発明は、製紙スラッジに対し、アクリルアミドを主体とする構成単位からなる非イオン性水溶性高分子を添加、混合した後、カチオン性及び／または両性高分子凝集剤を添加、混合した後、脱水機により脱水する場合、前記非イオン性水溶性高分子、カチオン性高分子凝集剤あるいは両性高分子凝集剤を溶解した水溶液の製紙スラッジ添加時粘度が１００〜２０００ｍＰａ・ｓ（２５℃、Ｂ型粘度計により測定）であることを特徴とする製紙スラッジを脱水する方法である。
【０００５】
請求項２の発明は、前記非イオン性水溶性高分子の製品形態が粉末あるいは油中水型エマルジョンであることを特徴とする請求項１に記載の製紙スラッジを脱水する方法である。
【０００６】
請求項３の発明は、前記非イオン性水溶性高分子の製品形態が塩水溶液中デイスパージョンであることを特徴とする請求項１に記載の製紙スラッジを脱水する方法である。
【０００７】
請求項４の発明は、カチオン性及び／または両性高分子凝集剤中のカチオン性基、アニオン性基及び非イオン性基を有する繰り返し単位のモル％をそれぞれａ、ｂ、ｃとするとき、１０≦ａ≦６０、０≦ｂ≦３０、１０≦ｃ≦９０、ただしａ＋ｂ＋ｃ＝１００であることを特徴とする請求項１あるいは２に記載の製紙スラッジを脱水する方法である。
【０００８】
請求項５の発明は、脱水機がベスクリュープレスであることを特徴とする請求項１〜３のいずれかに記載の製紙スラッジを脱水する方法である。
【発明の効果】
【０００９】
本発明の製紙スラッジを脱水する方法は、製紙スラッジに対し、製品形態が粉末あるいは油中水型エマルジョンであるアクリルアミドを主体とする構成単位からなる非イオン性水溶性高分子を添加、混合した後、カチオン性及び／または両性高分子凝集剤を添加、混合した後、脱水機により脱水する場合、前記非イオン性水溶性高分子溶解液を溶解した水溶液の製紙スラッジ添加時粘度が１００〜２０００ｍＰａ・ｓ（２５℃、Ｂ型粘度計により測定）であることを特徴とする。また前記非イオン性水溶性高分子の分子量は、５００万以上、２０００万以下であることが好ましい。また前記カチオン性及び／または両性高分子凝集剤中のカチオン性基、アニオン性基及び非イオン性基を有する繰り返し単位のモル％をそれぞれａ、ｂ、ｃとするとき、１０≦ａ≦６０、０≦ｂ≦３０、１０≦ｃ≦９０、ただしａ＋ｂ＋ｃ＝１００であることが好ましい。そして脱水機はベスクリュープレスであることが最も適している。
【発明を実施するための最良の形態】
【００１０】
初めに油中水型エマルジョンであるアクリルアミドを主体とする構成単位からなる非イオン性水溶性高分子に関して説明する。油中水型水溶性高分子エマルジョンの合成方法は以下のように行う。（Ａ）アクリルアミドを主体とし、その他非イオン性水溶性ビニル単量体、（Ｂ）水、（Ｃ）少なくとも一種類の炭化水素からなる油状物質、（Ｄ）油中水型エマルジョンを形成するに有効な量とＨＬＢを有する少なくとも一種類の界面活性剤を混合し、強攪拌し油中水型エマルジョンを形成させた後、重合することにより合成する。（Ａ）のその他共重合する非イオン性水溶性ビニル単量体としては以下のようなものが上げられる。すなわちＮ，Ｎ−ジメチルアクリルアミド、酢酸ビニル、アクリロニトリル、アクリル酸メチル、（メタ）アクリル酸２−ヒドロキシエチル、ジアセトンアクリルアミド、Ｎ−ビニルピロリドン、Ｎ−ビニルホルムアミド、Ｎ−ビニルアセトアミドなどである。その他共重合する非イオン性水溶性ビニル単量体の比率としては、５〜
３０モル％であり、好ましくは５〜２０モル％である。
【００１１】
（Ｃ）の炭化水素からなる油状物質の例としては、パラフィン類あるいは灯油、軽油、中油などの鉱油、またはこれらと実質的に同じ範囲の沸点や粘度などの特性を有する炭化水素系合成油、あるいはこれらの混合物があげられる。
【００１２】
（Ｄ）の油中水型エマルジョンを形成するに有効な量とＨＬＢを有する少なくとも一種類の界面活性剤の例としては、ＨＬＢ３〜６のノニオン性油溶性界面活性剤があり、その具体例としては、ソルビタンモノオレ−ト、ソルビタンモノステアレ−ト、ソルビタンモノパルミテ−トなどがあげられる。またノニオン性水溶性界面活性剤としては、ポリオキシエチレンアルキルエ−テル系、ポリオキシエチレンアルコールエ−テル系、ポリオキシエチレンアルキルエステル系などである。具体的には、ポリオキシエチレン（２０）ソルビタントリオレート、ポリオキシエチレン（４）ソルビタンモノステアレート、ポリオキシエチレン（５）ソルビタンモノオレートなどである。これら界面活性剤の添加量としては、油中水型エマルジョン全量に対して０．５〜１０重量％であり、好ましくは１〜５重量％である。
【００１３】
（Ａ）〜（Ｄ）を混合し、乳化機などにより油中水型エマルジョンを形成させた後、窒素置換を行い、一定の重合温度に油中水型エマルジョンを設定した後、ラジカル重合開始剤によって重合を開始させる。開始剤としては、アゾ系,過酸化物系、レドックス系いずれでも重合することが可能である。油溶性アゾ系開始剤の例としては、２、２’−アゾビスイソブチロニトリル、１、１’−アゾビス（シクロヘキサンカルボニトリル）、２、２’−アゾビス（２−メチルブチロニトリル）、２、２’−アゾビス（２−メチルプロピオネ−ト）、４、４’−アゾビス（４−メトキシル２、４−ジメチル）バレロニトリルなどがあげられる。
【００１４】
水溶性アゾ系開始剤の例としては、２、２’−アゾビス（アミジノプロパン）二塩化水素化物、２、２’−アゾビス〔２−（５−メチル−２−イミダゾリン−２−イル）プロパン〕二塩化水素化物、４、４’−アゾビス（４−シアノ吉草酸）などがあげられる。またレドックス系の例としては、ペルオクソ二硫酸アンモニウムあるいはカリウムと亜硫酸ナトリウム、亜硫酸水素ナトリウム、トリメチルアミン、テトラメチルエチレンジアミンなどとの組み合わせがあげられる。さらに過酸化物の例としては、ペルオクソ二硫酸アンモニウム、過酸化水素、ベンゾイルペルオキサイド、ラウロイルペルオキサイド、オクタノイルペルオキサイド、サクシニックペルオキサイド、t-ブチルペルオキシ２−エチルヘキサノエ−トなどをあげることができる。
【００１５】
重合温度としては、０〜８０℃で可能であるが、好ましくは２０〜６０℃である。重合濃度は、一般的に１０〜６０重量％であるが、好ましくは２０〜５０重量％が重合反応を制御し易く、また製造の効率も良い。
【００１６】
非イオン性水溶性単量体の他、架橋性の単量体、例えばメチレンビスアクリルアミドやエチレングルコ−ルジ（メタ）アクリレ−トなどの多官能性単量体、あるいはＮ、Ｎ−ジメチルアクリルアミドのような熱架橋性単量体などを適宜共重合し、共重合体を改質し、いろいろな排水に対応するよう性能の改良を行うことも可能である。
【００１７】
本発明の油中水型エマルジョンは重合後、転相剤と呼ばれる親水性界面活性剤を添加して油の膜で被われたエマルジョン粒子が水になじみ易くし、中の水溶性高分子が溶解しやすくする処理を行い、水で希釈しそれぞれの用途に用いる。親水性界面化成剤の例としては、カチオン性界面化成剤やＨＬＢ９〜１５のノニオン性界面化成剤であり、ポリオキシエチレンアルキルエ−テル系などである。ただし水溶性界面活性剤を使用し、乳化後重合し得た油中水型エマルジョンでは、上記親水性界面活性剤は必要ない場合があり、また必要でも少量で済む。
【００１８】
油中水型エマルジョンを構成する高分子の分子量としては、５００万〜２０００万であり、好ましくは、８００万〜２０００万である。５００万以下では凝集力が不足し脱水効果が低下し、２０００万以上では、フロックが巨大化し、返って脱水スラッジの含水率が低下しない。また、溶液粘度も高くなり過ぎ分散性も悪くなるほか、水溶液の取り扱いも悪くなる。
【００１９】
次に製品形態が粉末であるアクリルアミドを主体とする構成単位からなる非イオン性水溶性高分子に関して説明する。化学組成、分子量などは、上記油中水型エマルジョンと同様である。重合方法は、高濃度の水溶液を重合し、ミートチョッパーなどで粉砕後、乾燥し再度細粒化し粉末とする、あるいは油中水型分散重合し、高分子からなる粒状物を乾燥する、または油中水型エマルジョンを重合後、スプレードライヤーなどにより噴霧乾燥し粉末状物を得るなど重合法、製造法は任意である。
【００２０】
次に塩水溶液中デイスパージョンに関して説明する。本発明で使用する分散重合法により製造された高分子デイスパージョンからなる非イオン性水溶性高分子は、非イオン性単量体を含有する水溶性単量体を、塩水溶液中で該塩水溶液に可溶なイオン性高分子からなる分散剤共存下で分散重合法により製造された高分子分散液である。本発明で使用する高分子分散液からなる非イオン性水溶性高分子を製造する際、分散剤としてはアニオン性、カチオン性のいずれの高分子でも使用することができる。カチオン性高分子としては、カチオン性単量体の単独重合体あるいは共重合体、あるいは非イオン性単量体との共重合体が使用可能である。カチオン性単量体の例としては、ジアリルアミン系単量体あるいは（メタ）アクリル系単量体である。すなわち、ジメチルジアリルアンモニウム塩化物、（メタ）アクリロイルオキシエチルトリメチルアンモニウム塩化物、（メタ）アクリロイルアミノプロピルトリメチルアンモニウム塩化物、（メタ）アクリロイルオキシ２−ヒドロキシプロピルトリメチルアンモニウム塩化物などがあげられ、これら単量体の一種または二種以上を含む（共）重合体である。非イオン性単量体の例としては、アクリルアミド、Ｎ−ビニルホルムアミド、、Ｎ−ビニルアセトアミド、Ｎ−ビニルピロリドン、Ｎ、Ｎ−ジメチルアクリルアミド、アクリロニトリル、ジアセトンアクリルアミド、２−ヒドロキシエチル（メタ）アクリレ−トのなどである。一方、アニオン性高分子としては、アクリル酸、メタクリル酸、イタコン酸、アクリルアミド２−メチルプロパンスルホン酸、スチレンスルホン酸などの単独重合体やこれら単量体を組み合わせた共重合体である。また前記の非イオン性単量体との共重合体も使用可能である。
【００２１】
これら高分子デイスパージョンは、単独のイオン性高分子でも使用可能であるが、複数のカチオン性高分子あるいはアニオン性高分子をそれぞれ二種以上組み合わせても使用可能である。また、これら高分子分散剤の単量体に対する添加量としては、１００：１〜１０：１であり、好ましくは５０：１〜２０：１である。１００：１以下では、分散剤としての効果がなく、１０：１以上では、コスト的に不利になるし、生成した高分子デイスパージョンの性質が異なったものになり、本発明の目的から外れる。
【００２２】
重合時使用する塩類としては、ナトリウムやカリウムのようなアルカリ金属イオンやアンモニウムイオンとハロゲン化物イオン、硫酸イオン、硝酸イオン、リン酸イオンなどとの塩であるが、多価陰イオンとの塩がより好ましい。塩類溶液の濃度としては、５重量％以上、飽和濃度以下である。
【００２３】
次に非イオン性水溶性高分子と組み合わせて使用するカチオン性及び／または両性高分子凝集剤に関して説明する。すなわちアクリル系カチオン性単量体、たとえば、（メタ）アクリル酸ジメチルアミノエチルやジメチルアミノプロピル（メタ）アクリルアミドなどの無機酸や有機酸の塩、あるいは塩化メチルや塩化ベンジルによる四級アンモニウム塩の単独重合体、あるいはアクリルアミドとの共重合体である。例えば単量体として、（メタ）アクリロイルオキシエチルトリメチルアンモニウム塩化物、（メタ）アクリロイルオキシ２−ヒドロキシプロピルトリメチルアンモニウム塩化物、（メタ）アクリロイルアミノプロピルトリメチルアンモニウム塩化物、（メタ）アクリロイルオキシエチルジメチルベンジルアンモニウム塩化物、（メタ）アクリロイルオキシ２−ヒドロキシプロピルジメチルベンジルアンモニウム塩化物、（メタ）アクリロイルアミノプロピルジメチルベンジルアンモニウム塩化物などがあげられ、これら単量体と非イオン性単量体との共重合体である。共重合する単量体としてはアクリルアミドが好ましい。また（メタ）アクリル酸などアニオン性単量体を共重合することにより両性高分子を合成し使用することもできる。また、これらアクリル系高分子に限らず、ジメチルジアリルアンモニウム塩化物（共）重合体、ポリビニルアミン系高分子、ポリアミジン系高分子も使用可能である。
【００２４】
カチオン性及び／または両性高分子凝集剤中のイオン性基のモル％は、以下のようになる。すなわち製紙スラッジは繊維分が多く、非イオン性の水溶性高分子でも凝集は発生する。第一段階の非イオン性水溶性高分子の添加により処理できなかったアニオン性成分を凝集させるため、あるいは第一段階で生成したフロックを強化させるため第二段階のカチオン性及び／または両性高分子凝集剤の添加が必要である。そのためカチオン性としては、高くなくとも十分である。従ってカチオン性基、アニオン性基及び非イオン性基を有する繰り返し単位のモル％をａ，ｂ，ｃとするとき（ただしａ＋ｂ＋ｃ＝１００）、１０≦ａ≦６０であり、好ましくは１０≦ａ≦４０である。またｂは０≦ｂ≦３０であり好ましくは０≦ｂ≦２０である。さらにｃは、１０≦ｃ≦９０であり、好ましくは、３０≦ｃ≦９０である。ａが１０以下では、カチオン性が低く脱水効率が低下する。またｂが３０以上では、アニオン性が強すぎ、カチオン性基の効果が発現せず使用できない。
【００２５】
これらカチオン性あるいは両性高分子凝集剤の分子量は、５００万〜２０００万であるが、好ましくは５００万〜１５００万である。５００万以下では凝集力が不足し、２０００万以上では、凝集力が高すぎ、フロックが巨大化してかえって脱水性が低下する。また、溶液粘度も高くなり過ぎ分散性も悪くなるほか、水溶液の取り扱いも悪くなる。
【００２６】
これらカチオン性及び／または両性高分子凝集剤は、粉末品、油中水型エマルジョン重合法による製品、水溶液品など特に限定はされず、適宜使用する。
【００２７】
非イオン性高分子の製紙スラッジに対する添加量としては、製紙スラッジ中の全ｓｓに対し０．０５重量パ−セント〜０．５重量パ−セント、好ましくは０．０５重量パ−セント〜０．２重量パ−セントである。また、カチオン性及び／または両性高分子凝集剤の添加量としては、０．０５重量パ−セント〜０．５重量パ−セント、好ましくは０．０５重量パ−セント〜０．２重量である。添加順序としては、非イオン性水溶性高分子を最初に加え、その後、カチオン性及び／または両性高分子凝集剤を加える。
【００２８】
本発明の非イオン性水溶性高分子を使用した製紙スラッジに対する脱水法は、アニオン性高分子凝集剤とカチオン性高分子凝集剤とを組み合わせて処理する場合のアニオン性高分子凝集剤の添加量に較べ、減少させることが出きる。アニオンとカチオンとの電気的な相互作用とは異なった作用で凝集が起きているものと推定される。詳細はまだ解明されていないが、製紙スラッジを主体とした汚泥であるため、アニオン性のコロイド性物質の含有量が少なく、パルプのような不安定な懸濁物質が多く存在する結果、非イオン性水溶性高分子中のポリアクリルアミド構成単位が水素結合作用を発現させ、パルプ繊維を架橋吸着的に凝集させる。その後、更にカチオン性あるいは両性凝集剤によって更に大きくかつ強力なフロックに成長させるものと推定される。
【００２９】
脱水機は、デカンタ−、フィルタ−プレス、ベルトプレスあるいはスクリュウ−プレスなど従来からの機種を用いて脱水処理が行えるが、スクリュ−プレスなどのようなフロックが「煉られる」脱水機に適している。そのため本発明では、溶液粘度が高く、製紙スラッジへの分散が遅い処方を検討した。そのためフロックの生成がゆっくりと起こり、その結果生成したフロックの崩壊も遅くなる。スクリュープレスなどの脱水機は、スクリューによってスラッジを押し出していくため、その過程でスラッジが「煉られる」ためフロックの壊れが激しい。従って本発明の製紙スラッジの脱水法は、スクリュープレスなどの脱水機に適していると考えられる。以上のような理由により高分子凝集剤を溶解した水溶液の添加時の粘度は、２５℃、Ｂ型粘度計により測定した場合１００〜２０００ｍＰａ・ｓであり、好ましくは１００〜１２００ｍＰａ・ｓである。
【００３０】
汚泥としては、製紙工業におけるパルプスラッジ、総合排水汚泥などがあげられる。したがって、上記理由により、本発明の製紙スラッジの脱水方法は従来のアニオン性高分子凝集剤／カチオン性高分子凝集剤処方に較べ、汚泥の処理量のアップ、ケ−キ含水率の低下、それに伴う焼却時の燃料費の低減、廃棄物投棄量の削減、コンポスト等への好影響など利点がある。
【００３１】
（実施例）以下、実施例および比較例によって本発明をさらに詳しく説明するが、本発明はその要旨を超えない限り、以下の実施例に制約されるものではない。
【実施例１】
【００３２】
製紙工場より発生する製紙スラッジ汚泥（ｐＨ；６．６５、ＳＳ；１９，２５０ｍｇ／Ｌ、ＴＳ；２２，０００ｍｇ／Ｌ）についてスクリュープレス脱水機を対象にした凝集試験及び圧搾試験を実施した。この汚泥２００ｍｌをポリビ−カ−に取り、下記表−１に示す非イオン性高分子凝集剤  Ｎ−１〜Ｎ−３を表１に記載した質量％濃度において、Ｂ型粘度計により溶液粘度を測定し（２５℃）、各１５ｐｐｍ対液添加し、ビーカー移し替え攪拌を４０回行った後、更に両性高分子凝集剤Ｃ−１〜Ｃ−３を０．１質量％濃度により６０ｐｐｍ/液添加してビーカー移し変え攪拌を２０回行ない、生成した凝集フロックの大きさを観察後、４０メッシュのナイロン濾布により濾過速度を測定した。また濾過した凝集物をプレス圧４ｋｇｆ／ｃｍ２で脱水してそのケーキ径を測定した後、脱水ケーキを１０５℃の乾燥機により１５時間乾燥することによりケーキ含水率を求めた。
【００３３】
（表１）非イオン性、カチオン性あるいは両性高分子凝集剤の組成
2008194677.tif 000002
ＤＭＱ：アクリロイルオキシエチルトリメチルアンモニウム塩化物、
ＡＡＣ：アクリル酸、ＡＡＭ：アクリルアミド、単位ｍＰａ・ｓ
１）溶液粘度：０．０５質量％濃度、２）溶液粘度：  ０．１質量％濃度、
３）溶液粘度：  ０．２質量％濃度、４）溶液粘度：  ０．３質量％濃度、
【００３４】
その結果、非常に強固な凝集フロック生成及び濾過速度の向上が確認されると共に、脱水ケーキに関する水切れの良さの指標であるプレス脱水後のケーキ径が小さくなると共に良好なケーキ含水率が得られた。これらの結果を表２に示す。
【００３５】
（表２）実施例１の結果
2008194677.tif 000003
【００３６】
（比較例１）比較試験として同様な試験操作により、下記表３に示す質量％濃度において、Ｂ型粘度計により溶液粘度を測定し（２５℃）、各薬品を０．０５〜０．１質量％に希釈し溶液粘度を下げ添加した場合、０．０５質量％でアニオン性高分子凝集剤Ａ−1及びＡ−２を添加した場合に関し脱水試験を行なった。これらの結果を表４に示す。
【００３７】
（表３）比較試験用溶解液の粘度
2008194677.tif 000004
ＤＭＱ：アクリロイルオキシエチルトリメチルアンモニウム塩化物、
ＡＡＣ：アクリル酸、ＡＡＭ：アクリルアミド、単位ｍＰａ・ｓ
１）溶液粘度：０．０５質量％濃度、
２）溶液粘度：  ０．１質量％濃度、
【００３８】
（表４）比較例１の結果
2008194677.tif 000005
ケーキ支持性  ○＞△＞×の順に効果の良いことを表す
【実施例２】
【００３９】
製紙工場より発生する製紙スラッジ汚泥（ｐＨ；６．７３、ＳＳ；４３，５００ｍｇ／Ｌ、ＴＳ；４６，０００ｍｇ／Ｌ）についてスクリュウプレス脱水機を対象にした凝集試験及び圧搾試験を実施した。この汚泥２００ｍｌをポリビ−カ−に取り、上記表−１に示す非イオン性高分子凝集剤  Ｎ−１及びＮ−２を３０ｐｐｍ/液添加し、ビーカー移し替え攪拌を２０回行った後、更に両性高分子凝集剤ＡＭ−1及びＡＭ−２を６０ｐｐｍ/液添加してビーカー移し変え攪拌を２０回行ない、生成した凝集フロックの大きさを観察後、４０メッシュのナイロン濾布により濾過速度を測定した。また濾過した凝集物をプレス圧４ｋｇｆ／ｃｍ２で脱水してそのケーキ径を測定した後、脱水ケーキを１０５℃の乾燥機により１５時間乾燥することによりケーキ含水率を求めた。
【００４０】
その結果、非常に強固な凝集フロック生成及び濾過速度の向上が確認されると共に、脱水ケーキに関する水切れの良さの指標であるプレス脱水後のケーキ径が小さくなると共に良好なケーキ含水率が得られた。これらの結果を表５に示す。
【００４１】
（表５）実施例２の結果
2008194677.tif 000006
【００４２】
（比較例２）比較試験として同様な試験操作により、上記表３に示すアニオン性高分子凝集剤Ａ−1及びＡ−２を用いた場合、また０．０５質量％に希釈し粘性を下げた場合に関し脱水試験を行なった。これらの結果を表６に示す。
【００４３】
（表６）比較例２の結果
2008194677.tif 000007
ケーキ支持性  ○＞△＞×の順に効果の良いことを表す